БЕТОННАЯ СМЕСЬ
CONCRETE MIXTURE

Изобретение относится к составам бетонных смесей, содержащих добавки различного назначения.
Известно использование в качестве пластифицирующей добавки к вяжущим бетонной смеси лигносульфоната технического (ЛСТ), получаемого из отработанного сульфитного щелока производства целлюлозы («Строительные материалы», М., Высшая школа, 1989 г., с.191).
Недостаток бетонной смеси с этой пластифицирующей добавкой - медленный набор прочности бетоном или строительным раствором на ранних сроках их твердения.
Наиболее близким аналогом предлагаемого изобретения является бетонная смесь с добавкой в качестве пластификатора арабиногалактана (А.с. №719980, С04В 13/24, опубл. 05.03.80). В состав бетонной смеси арабиногалактан (АГ) добавляют в количестве 0,002-0,008 мас.%. При использовании арабиногалактана в таком диапазоне его содержания длительность твердения цементного теста и предел прочности испытуемых балочек практически не меняются, при этом замедление набора прочности в начальные сроки твердения вследствие добавления АГ не наблюдается.
Недостатком этой смеси является низкая ее подвижность (осадка конуса 4-6 см).
Новыми техническими результатами от использования предлагаемого изобретения являются повышение подвижности бетонной смеси и обеспечение высокой скорости набора прочности в начальные сроки ее твердения.
3
Указанные результаты достигаются тем, что в бетонной смеси, содержащей портландцемент, песок, щебень, арабиногалактан и воду, согласно изобретению, арабиногалактан содержится в количестве 0,06-0,09 мас.%, при этом она дополнительно содержит нитрат натрия в качестве ускорителя твердения в количестве 0,17-0,20 мас.% в их расчете на массу всех компонентов смеси, соответственно. При увеличении содержания АГ в смеси выше, например 0,008% от массы ее сухих веществ, подвижность бетонной смеси повышается, однако набор прочности бетоном на ранних сроках твердения замедляется. Для обеспечения необходимой скорости набора прочности целесообразно добавлять в состав ускоритель твердения смеси, например, нитрат натрия. Для обеспечения приемлемых значений и показателя подвижности смеси, и динамики набора прочности на ранних сроках твердения оказались достаточными следующие количества этих компонентов: 0,06-0,09% АГ и 0,17-0,20% NaNO в расчете на массу всех компонентов смеси, соответственно.
Для испытаний предлагаемого способа бетонную смесь готовят с составом, содержащим, в мас.%:
3
портландцемент 15,1; песок 34,2; щебень 43,2; АГ 0,06; NaNO 0,17; вода 7,27 (пример 1).
3
портландцемент 15,1; песок 34,2; щебень 43,2; АГ 0,08; NaNO 0,18; вода 7,24 (пример 2).
3
портландцемент 15,1; песок 34,2; щебень 43,2; АГ 0,09; NaNO 0,20; вода 7,21 (пример 3).
3
Для сравнения готовят и испытывают не содержащие NaNO смеси, в которых концентрация АГ равна 0,08 (пример 4) и 0,008 мас.% (пример 5, по аналогу). В этих примерах соотношение вода:цемент равно 1:2.
Результаты испытаний приведены в таблице.
Таблица
№ примеров
Показатели
Осадка конуса, см
Средняя прочность на сжатие R<sub>сж</sub>, МПа, в возрасте
4 ч
3 суток
7 суток
14 суток
28 суток
1
16
25,3
33,4
40,6
42,3
52,5
2
20
25,9
33,5
41,4
43,9
52,7
3
20
25,7
31,9
39,2
42,1
52,2
4
20
17,4
23,7
38,9
42,5
51,9
5
4
24,4
32,6
38,4
41,2
49,4